СПОСОБ ПОЛУЧЕНИЯ ВЛАГОЗАЩИТНОГО УГЛЕРОДСОДЕРЖАЩЕГО ПОКРЫТИЯ ДЛЯ ДЕТАЛЕЙ ИЗ ХИМИЧЕСКИ АКТИВНОГО МАТЕРИАЛА

Способ получения влагозащитного углеродсодержащего покрытия для деталей из химически активного материала, включающий подготовку порошкообразного полимерного материала, нанесение порошкообразного полимерного материала с получением фракции заданной дисперсности, нанесение порошкообразного полимерного материала на нагретую деталь вибровихревым методом, отличающийся тем, что перед нанесением полимерного покрытия покрываемую деталь фиксируют на опоре, затем нагревают, формируют «кипящий слой» из частиц исходного порошкообразного полимерного материала, в качестве которого используют композицию из смеси полиэтилена высокого давления с дисперсностью не более 315 мкм, углерода технического и термостабилизатора из числа производных ароматических фенолов или вторичных ароматических аминов, при следующем соотношении ингредиентов, мас.%:
углерод
1,5-2
термостабилизатор
не более 2
полиэтилен высокого давления
остальное,
нагрев детали проводят в вакууме или атмосфере инертного газа до 250-280°C, выдерживают при данной температуре не менее 4 часов, затем понижают температуру до 220-250°C и деталь в этих условиях выдерживают не менее 1 часа, при этом осуществляют контроль толщины покрытия, варьируя кратность погружения покрываемых изделий в массу «кипящего слоя» взвешенных частиц порошкообразной смеси и время нахождения покрываемых изделий в указанной среде до достижения заданной толщины покрытия, процесс нанесения покрытия проводят с использованием виброустановки, характеризующейся частотой колебаний не более 50 Гц.